(57)【特許請求の範囲】
【請求項１】
基材シートの少なくとも片面に感圧接着剤層を設けてなる疑似接着可能なインクジェット用圧着紙において、
前記感圧接着剤層は、天然ゴム系エマルジョン以外のエマルジョン型接着剤の微粒子がポリウレア−ポリウレタン樹脂によって凝集した形態である感圧接着性複合微粒子と、シリカと、カチオン性ポリマー又は多価金属塩類と、を含有するインクジェット用圧着紙。
【請求項２】
前記感圧接着剤層が、さらにバインダーを含有する請求項１記載のインクジェット用圧着紙。
【請求項３】
前記感圧接着性複合微粒子はエマルジョン型接着剤１００質量部（固形分）に対して、水分散性イソシアネート化合物１〜１００質量部（固形分）を加えて製造されたものである請求項１又は２に記載のインクジェット用圧着紙。
【請求項４】
前記感圧接着剤層が、アクリル酸エステル及びアクリロニトリルをモノマー成分として含む水系アクリル樹脂系エマルジョンを含有する請求項１〜３のいずれか一項に記載のインクジェット用圧着紙。
【発明の詳細な説明】
【技術分野】
【０００１】
本発明は、圧着はがきや配送伝票等に好適に用いられ、基材シートの少なくとも片面に感圧接着剤層を設けてなる疑似接着可能なインクジェット用圧着紙に関する
【背景技術】
【０００２】
圧着はがきや配送伝票等には、いわゆる先糊方式のインクジェット用圧着紙が用いられている。このインクジェット用圧着紙は、基材シートの少なくとも片面に感圧接着剤層を設けてなり、感圧接着剤層面にインクジェットプリンターにより画像を記録することが可能である。そして、親展面（感圧接着剤層）を片面に有する２枚の用紙の親展面同士を圧着した後、必要時に剥離することができ、剥離することによって親展面に印字されている情報を確認できる。又、１枚の用紙において、片面の感圧接着剤層を内側にして２つ折りとすることも行われる。
【０００３】
上記のインクジェット用圧着紙には、圧着紙として要求される機能に加え、水溶性インクを使用対象とする一般的なインクジェット用紙と同じく、印字品質、インクの耐水性及び耐候性、インクの乾燥性、インクの裏抜け防止性能等が要求される。これらの品質の中でも、圧着はがきの郵送中の雨濡れ等による事故防止の点から、インクの耐水性が特に要求される。
この耐水性は、直接染料又は酸性染料を着色剤とした水溶性インクを用いてインクジェット記録を行った際の耐水性である。この種の水溶性インクは、染料分子中のスルホン基及び／又はカルボキシル基の塩によって染料の水溶化がなされており、染料分子中の水溶性を付与する部分は強い負の電荷を帯びている。従来、水溶性インクによるインクジェット記録画像の耐水化方法として、インク受理層にカチオン性ポリマーを含有させて電荷的に染料分子を捕捉し、インク中の水の蒸発に伴って近接した両者間にファンデルワールス力を働かせて染料分子をインクジェット受理層に固定することが行われている。カチオン性ポリマーとして、具体的には、例えば４級化ポリビニルピリジン、ポリエチレンイミン、４級化ポリエチレンイミン、ポリアリルスルフォン、ジシアンジアミド縮合物、ポリエチレンポリアミン系ポリマー、ポリアリルアミン、ポリジアリルアミン等、多くのカチオン性ポリマーが用いられている。
【０００４】
このような水溶性インクによるインクジェット記録画像の耐水化方法として、インク受理層中に多価金属塩類を含有させ、インクの染料を不溶化する方法が開示されている（特許文献１、２）。又、カチオン性ポリマー層上にアニオン性塗工層を形成して２層構造の塗被層を支持体上に設け、その塗被層によってインクの耐水性を改善したインクジェット用紙が開示されている（特許文献３，４）。
又、沈降法合成シリカ、ポリビニルアルコールが分散されたアクリル酸エステル系エマルジョン、カチオン性樹脂及び天然ゴム系エマルジョンを含有する感圧接着層を支持体上に設けたインクジェット用インク受理可能な再剥離性圧着記録用紙が開示されている（特許文献５）。
【先行技術文献】
【特許文献】
【０００５】
【特許文献１】特開昭５５−５３５９１号公報
【特許文献２】特開昭６０−４９９９０号公報
【特許文献３】特開平５−１２４３２９号公報
【特許文献４】特開平７−１４９０３８号公報
【特許文献５】特開２００４−９０５９３号公報
【発明の概要】
【発明が解決しようとする課題】
【０００６】
しかしながら、圧着紙の感圧接着剤層に用いる接着剤組成物はアニオン分散系であり、カチオン性ポリマーや多価金属塩類と反応して凝集が起こるため、これらを同時に混合することができず、感圧接着剤層にインクジェット記録適性（インク耐水性）を付与することが困難である。又、天然ゴム系エマルジョンは、圧着後に接着強度が経時で上昇して必要時の剥離が困難となる、即ち亢進性の問題が発生しやすく、圧着紙としての取り扱いが劣る。
すなわち、本発明は上記の課題を解決するためになされたものであり、圧着後の接着強度の上昇（亢進性）を防止し、インクジェット記録が可能な感圧接着剤層を設けたインクジェット用圧着紙の提供を目的とする。
【課題を解決するための手段】
【０００７】
本発明者らは鋭意研究の結果、エマルジョン型接着剤の微粒子がポリウレア−ポリウレタン樹脂によって凝集して成る感圧接着性複合微粒子を感圧接着剤層に含有させることにより上記課題を解決できることを見出し、本発明を完成した。
【０００８】
上記の目的を達成するために、本発明のインクジェット用圧着紙は、基材シートの少なくとも片面に感圧接着剤層を設けてなる疑似接着可能なインクジェット用圧着紙において、前記感圧接着剤層は、天然ゴム系エマルジョン以外のエマルジョン型接着剤の微粒子がポリウレア−ポリウレタン樹脂によって凝集した形態である感圧接着性複合微粒子と、シリカと、カチオン性ポリマー又は多価金属塩類と、を含有する。
【０００９】
前記感圧接着剤層は、さらにバインダーを含有することが好ましい。
前記感圧接着性複合微粒子は、エマルジョン型接着剤１００質量部（固形分）に対して、好ましくは水分散性イソシアネート化合物１〜１００質量部（固形分）、より好ましくは１〜１０質量部（固形分）を加えて製造されたものである。
前記感圧接着剤層は、アクリル酸エステル及びアクリロニトリルをモノマー成分として含む水系アクリル樹脂系エマルジョンを含有することが好ましい。
【発明の効果】
【００１０】
本発明によれば、インクジェット記録が可能な感圧接着剤層を有するインクジェット用圧着紙が得られる。
【図面の簡単な説明】
【００１１】
【図１】本発明の実施の形態に係るインクジェット用圧着紙の構成を示す断面図である。
【発明を実施するための形態】
【００１２】
以下、本発明の実施の形態に係るインクジェット用圧着紙について説明する。インクジェット用圧着紙は、基材シートの少なくとも片面に感圧接着剤層を設けてなり、感圧接着剤層は、エマルジョン型接着剤の微粒子がポリウレア−ポリウレタン樹脂によって凝集した形態である感圧接着性複合微粒子と、シリカと、カチオン性ポリマー又は多価金属塩類と、を含有する。この感圧接着性複合微粒子は、例えば、特開２００７−２９１３２６号公報に記載されているものを使用することが可能である。
【００１３】
図１は、本発明の実施の形態に係るインクジェット用圧着紙１０の構成を示す。インクジェット用圧着紙１０は、基材シート２の少なくとも片面に疑似接着可能な感圧接着剤層４を設けている。そして、感圧接着剤層４に適宜インクジェット記録を行った後、感圧接着剤層４を内側にして２つ折りとし、感圧接着剤層４の記録が見られないようにする。
【００１４】
＜感圧接着性複合微粒子＞
感圧接着性複合微粒子は、エマルジョン型接着剤に水分散性イソシアネート化合物を加え、加温することにより水分散性イソシアネート化合物を反応させ、ポリウレア−ポリウレタン樹脂化して得られる。
この感圧接着性複合微粒子が感圧接着性となるメカニズムは以下のように推測される。水に分散した水分散性イソシアネート化合物は、エマルジョン型接着剤と同様に水に分散しており、加温されることにより、このエマルジョン型接着剤に不可避的に含有される活性水素基（たとえば、未反応の水酸基、カルボキシル基、アミノ基等）と反応し、その結果、このエマルジョン型接着剤を凝集させると考えられる。
水分散性イソシアネート化合物はエマルジョン型接着剤の表面のこれら活性水素基と反応することにより、ポリウレア−ポリウレタン樹脂となってこれらの表面を覆い、表面のアニオン性が低減すると考えられる。このような形態の微粒子に変形圧力を加えると、表面を覆うポリウレア−ポリウレタン樹脂が破壊され、中のエマルジョン型接着剤が表面に露出するため、粘着性又は接着性を示すと考えられる。
【００１５】
＜エマルジョン型接着剤＞
エマルジョン型接着剤としては、アクリル系、ゴム系、ウレタン系、ＥＶＡ系、シリコン系を好適に用いることができるが、アクリル系アクリル樹脂が耐熱性、透明性、耐候性などに優れていることから特に好ましい。
アクリル樹脂とは、ポリアクリロニトリル、ポリアクリルアミド、ポリアクリル酸及び／又はそのエステル（以下、「ＰＡ樹脂系」という）、またはポリメタクリル酸及び／又はそのエステル（以下、「ＰＭＡ-樹脂系」という）等を主成分とする樹脂をいう。特に
、アクリル樹脂としては、ＰＡ樹脂系、ＰＭＡ樹脂系、又はＰＡ樹脂系とＰＭＡ樹脂系の共重合体が好ましい。上記エステルにおけるエステル基は、メチル基、エチル基、ブチル基だけでなく、ジエチルヘキシル基等の長鎖エステル基であってもよいが、メチル基が好ましく用いられる。またアクリル樹脂の主鎖には、アクリル酸やメタクリル酸に加え、酢酸ビニル系エステル等を混合した共重合体タイプの樹脂を用いることもできる。
エマルジョン型接着剤の粒径（体積５０％平均粒径（Ｄ５０））は３００〜９００ｎｍ程度である。
【００１６】
感圧接着性複合微粒子は、エマルジョン型接着剤１００質量部（固形分）に対して、以下の水分散性イソシアネート化合物１〜１００質量部（固形分）の配合割合で含むとよい。エマルジョン型接着剤１００質量部に対し、水分散性イソシアネート化合物の割合が１００質量部を超えると接着強度が低下することがある。一方、水分散性イソシアネート化合物の割合が１質量部未満であるとポリウレア−ポリウレタン樹脂による被覆性が悪化し、エマルジョン型接着剤微粒子を凝集させることが困難となることがある。より好ましくは、エマルジョン型接着剤１００質量部（固形分）に対して、水分散性イソシアネート化合物１〜１０質量部（固形分）である。
【００１７】
＜水分散性イソシアネート化合物＞
水分散性イソシアネート化合物は、主にヘキサメチレンジイソシアネート化合物（ＨＤＩ）などの多価イソシアネート化合物のポリマーに対し、アルキレンオキサイドなどの親水性官能基を付加させたものであり、水に対する相溶性を有している。
水分散性イソシアネート化合物として、主に脂肪族、脂環式、または芳香族のポリイソシアネート化合物やその誘導体に対し、エチレンオキシド等のノニオン性の官能基を付加したものが挙げられる。水分散性ポリイソシアネート化合物の具体例としては、特公平７−３０１６０号公報に開示され、脂肪族ポリイソシアネート化合物と、少なくとも１０のエチレンオキシドユニットを有するポリエーテル鎖を少なくとも１個含有する一価または多価のノニオン性ポリアルキレンエーテルアルコールとの反応生成物；特開平７−１０９３２７号公報に開示され、少なくとも７０モル％がエチレンオキサイド単位である平均７〜２５個のアルキレンオキサイド単位を含むポリエーテル鎖を含有する一価または多価アルコールと、２，４−及び／または２，６−ジイソシアナトトルエンと、の部分ウレタン化組成物等が挙げられるが、これらに限定されるものではない。
【００１８】
水分散性ポリイソシアネート化合物を得るために用いられるイソシアネート化合物としては、主に脂肪族、脂環式、又は芳香族のイソシアネート化合物やその誘導体が挙げられ、この中で脂肪族または脂環式のイソシアネート化合物やその誘導体が好ましい。
【００１９】
脂肪族または脂環式ポリイソシアネート化合物の例としては、
１）脂肪族及び／または脂環式ジイソシアネート化合物を基材としたイソシアヌレート基含有ポリイソシアネート化合物；１，６−ジイソシアナトヘキサン及び／又は１−イソシアナト−３，３，５−トリメチル−５−イソシアナトメチル−シクロヘキサン（イソホロンジイソシアネート化合物＝ＩＰＤＩ）を基材としたイソシアナトイソシアヌレートが挙げられる。このような化合物の製造は、例えば、独国特許第２，６１６，４１６号、欧州特許公開第３，７６５号、第１０，５８９号、第４７，４５２号、米国特許第４，２８８，５８６号又は第４，３２４，８７９号に記載されている。また、下記式で表される他の脂肪族及び／又は脂環式ジイソシアネート化合物を基材としたイソシアヌレート基含有ポリイソシアネート化合物も挙げられる。これは単純なトリス−イソシアナトアルキル−（又は−シクロアルキル−）イソシアヌレート又はそれとその高級（１個よりも多いイソシアヌレート環を含有する）同族体との混合物である。
【化１】
0005796900.tif 000002
（式中、Ｒ１、Ｒ２及びＲ３は、出発ジイソシアネート化合物からイソシアネート化合物基を除去することによって得られる同一又は異なる炭化水素基を表す。）
【００２０】
脂肪族または脂環式ポリイソシアネート化合物の例として、
２）下記式で表される脂肪族及び／又は脂環式に結合したイソシアネート化合物基を有するウレツトジオンジイソシアネート化合物
【化２】
0005796900.tif 000003
（式中Ｒ４及びＲ５はＲ１及びＲ２と同じ。特にはヘキサメチレンジイソシアネート化合物及び／又はＩＰＤＩからイソシアネート化合物基を除去することによって得られる炭化水素基を表す。）が挙げられる。
ウレツトジオンジイソシアネート化合物は単独又は他の脂肪族ポリイソシアネート化合物、特に上記１）に記載されたイソシアヌレート基含有ポリイソシアネート化合物と混合物として存在することができる。
【００２１】
また、脂肪族または脂環式ポリイソシアネート化合物の例として、
３）脂肪族に結合したイソシアネート化合物基を有するビユウレツト基含有ポリイソシアネート化合物、即ちトリス−（６−イソシアナトヘキシル）−ビユウレツトまたはそれとその高級同族体との混合物；
４）脂肪族又は脂環式に結合したイソシアネート化合物基を有するウレタン基及び／またはアロファネート基含有ポリイソシアネート化合物、即ち過剰量のヘキサメチレンジイソシアネート化合物またはＩＰＤＩを単純な多価アルコール（例えばトリメチロールプロパン、グリセリン、１，２−ジヒドロキシプロパン又はそれらの混合物）と反応させることによって得られるもの；
５）下記式で表される脂肪族または脂環式に結合したイソシアネート化合物基を有するオキサジアジントリオン基含有ポリイソシアネート化合物
【化３】
0005796900.tif 000004
（式中、Ｒ６はＲ１に既に記載した意味を有し、特に、生成物が１，６−ジイソシアナトヘキサン及び二酸化炭素から生成せしめられた場合のヘキサメチレン基を表す。）が挙げられる。
【００２２】
上記１）〜５）で例示した脂肪族または脂環族ポリイソシアネート化合物は、単独又は所望に応じて混合して存在することができる。なお、本発明でいう「脂肪族ポリイソシアネート化合物」は、イソシアネート化合物が脂肪族又は脂環式の炭素原子に結合しているポリイソシアネート化合物を表す。また、芳香族ポリイソシアネート化合物の例として、２，４−及び／または２，６−トルエンジイソシアネート、４，４'−ジフェニルメタンジイソシアネート等が挙げられる。
【００２３】
上記ポリイソシアネート化合物に付加するエチレンオキシド等のノニオン性官能基の例としては、エチレンオキシドユニット含有ポリエーテルアルコールが挙げられる。適当なポリエーテルアルコールの製造のために、一価又は多価の開始剤分子例えばメタノール、ｎ−ブタノール、シクロヘキサノール、３−メチル−３−ヒドロキシメチルオキセタン、フェノール、レゾルシノール、エチレングリコール、プルピレングリコール、アニリン、トリメチロールプロパン又はグリセリンのアルコキシ化生成物（少なくとも１０、一般に１０〜７０、好ましくは１５〜６５のエチレンオキシドユニットを含有するポリエーテル鎖を少なくとも１個含有する。）が用いられる。水分散性イソシアネート化合物の製造は、上記の脂肪族、脂環式、又は芳香族のポリイソシアネート化合物やその誘導体に、イソシアネート化合物反応性基を含有する親水性化合物、好ましくは上記のノニオン性エチレンオキシドユニット含有ポリエーテルアルコールを、少なくとも約１：１、好ましくは約２：１〜約１０００：１のＮＣＯ／ＯＨ当量比にて反応させることにより行われる。特に多価ポリエーテルアルコールを用いる場合、少なくとも約２：１のＮＣＯ／ＯＨ当量比が用いられる。上記水分散性イソシアネート化合物の製造は、一般に５０〜１３０℃の中高程度の温度で行われる。
【００２４】
さらに、水分散性イソシアネート化合物に加えて、ポリオール、ポリアミン等を、エマルジョン型接着剤と水分散性イソシアネートとを混合する反応系に添加することも可能である。ポリオールとしては、多価アルコールや多価アルコールのアルキレンオキサイド付加物等が挙げられる。多価アルコールの例としては、エチレングリコール、ジエチレングリコール、プロピレングリコール、ジプロピレングリコール、１，３−ブタンジオール、１，４−ブタンジオール、１，５−ペンタンジオール、１，６−ヘキサンジオール、レゾルシノール、グリセリン、ジグリセリン、トリメチロールプロパン、トリメチロールエタン、ペンタエリスリトール、ジペンタエリスリトール、ジグリセリン、メチルグルコシド、ソルビソール、蔗糖等の多糖類など２つ以上のヒドロキシル基を有する化合物が挙げられる。ポリアミンとしては、例えばエチレンジアミン、プロピレンジアミン、ヘキサメチレンジアミン、オクタメチレンジアミン、パラフェニレンジアミン、ピペラジン、ジエチレントリアミン、トリエチレンテトラミン、テトラエチレンペンタミンなどのアルキレンポリアミン、モノエタノールアミン、ジエタノールアミン、トリエタノールアミン、イソプロパノ−ルアミン、イソブタノールアミンなどのアルカノールアミン等が挙げられる。
本発明においては、水分散性イソシアネート化合物組成中のＮＣＯ基の割合（ＮＣＯ％）が６〜２４％、より好ましくは８〜２０％であるものが望ましい。このような水分散性イソシアネート化合物の製品としては、三井化学社のタケネートＷＤシリーズや、住化バイエルウレタン社製のバイヒジュールシリーズ等が挙げられる。水分散性イソシアネート化合物の含有量としては、接着剤に対して０．０１〜１倍程度（質量比）である。
【００２５】
感圧接着性複合微粒子が各種架橋剤を含んでもよい。各種架橋剤は、エマルジョン型接着剤と水分散性イソシアネートとを混合して複合粒子とする反応系に添加することができる。
架橋剤の例としては多価アミンや多価ヒドロキシ化合物などが挙げられる。多価アミンとしては、例えばエチレンジアミン、ジエチレントリアミン、トリエチレンテトラミン、テトラエチレンペンタミン、１、３−プロピレンジアミン、ヘキサメチレンジアミン等の脂肪族多価アミン、フェニレンジアミン、ジアミノナフタレン、キシレンジアミン等の芳香族多価アミン、ピペラジン等の脂環式多価アミン等が挙げられ、これらを単独で使用し又は併用することが出来る。多価ヒドロキシ化合物としては、例えば脂肪族又は芳香族の多価アルコール、ヒドロキシポリエステル、ヒドロキシポリアルキレンエーテル、多価アミンのアルキレンオキシド付加物が挙げられる。これらの架橋剤は、目的とする感圧接着性複合微粒子の物性に応じて適宜の部数で添加することができ、例えば水分散イソシアネート化合物の０．０１〜１倍程度（質量比）である。
【００２６】
感圧接着性複合微粒子は、例えば以下のようにして製造できる。まず、固形分で１００部のエマルジョン型接着剤に水を加え、濃度１０〜６０質量％（より好ましくは１５〜５０質量％）に希釈する。エマルジョン型接着剤の濃度が高すぎると複合微粒子化する時に凝集しやすくなり、濃度が低すぎると水分散性イソシアネート化合物による被覆性が低下する。なお、エマルジョン型接着剤はアルコール等で希釈してもよい。
上記のエマルジョン型接着剤の希釈液に対し、水分散性イソシアネート化合物を加えて分散液とする。水分散性イソシアネート化合物の添加量は、エマルジョン型接着剤（固形分）１００質量部に対して１〜１００質量部（固形分）、より好ましくは１〜１０質量部（固形分）とする。水分散性イソシアネート化合物の添加量が少なければ十分な被覆性向上が得られず、添加量が多すぎれば接着剤の接着性が低下する。
次に、イソシアネート化合物の樹脂化を促すため、上記分散液を加温して攪拌する。水分散性イソシアネート化合物は常温（２５℃）でもエマルジョン型接着剤と反応するが、十分な被覆性を得るために常温〜９０℃の範囲に加温するとよい（より好ましくは５０℃〜８５℃）。上記液の温度が常温以下の場合、イソシアネートの反応が遅くなって複合微粒子化が不十分となり、９０℃以上の場合、イソシアネートの反応が速すぎて反応液中に凝集・残渣が発生することがある。加温時間は加温温度に応じて変化するが、通常１〜６時間程度行う。なお、加温に伴って水分が蒸発するが、分散液中の固形分の濃度を１５〜６０質量％程度、好ましくは２０〜５０質量％程度に保持するよう、蒸発分の水を適宜添加することが好ましい。
【００２７】
加温反応後の分散液を常温まで冷却して複合微粒子化を完了する。複合微粒子は、水に分散したスラリー状態（固形分の濃度１５〜６０質量％程度）で得られる。このスラリー中において、複合微粒子は単独又は複合微粒子同士が緩やかに二次凝集したものとして存在する。なお、この複合微粒子が形成される段階で、水に分散している状態にあることが、適正な複合微粒子を得るために必要である。この段階又は前段階で水の沸点以上に加熱し、水を除去した場合には、エマルジョン型接着剤が巨大な一塊となり、感圧性を持ち、かつ適切なサイズの複合微粒子を形成することができない。
複合微粒子（複合微粒子同士の二次凝集体を含む）の粒径は、保存性や複合微粒子を破壊するために必要な圧力に影響するので、実際の使用状況に合わせて決めればよく特に制限されるものではないが、体積５０％平均粒径（Ｄ５０）が好ましくは５μｍ〜５００μｍ、より好ましくは１０μｍ〜３００μｍである。特に、複合微粒子のＤ５０が２０μｍを超えると、感圧接着剤層用塗料の安定性が良好（調製後の粘度変化が小さい）であるため好ましい。
複合微粒子の粒径が小さいと十分な接着性が得られず、粒径が大きすぎると感圧接着剤層形成の際の操作中などに複合微粒子を破壊してしまう可能性がある。またＤ５０は、コールター法やレーザー回折法を使用した測定装置を用いて測定することができる。
【００２８】
＜感圧接着剤層＞
感圧接着剤層は、上記感圧接着性複合微粒子と、シリカと、カチオン性ポリマー又は多価金属塩類とを含有する。感圧接着剤層を上記組成とすることにより、感圧接着剤層にインクジェット記録を行うことが可能となる。さらに上記感圧接着性複合微粒子はエマルジョン型接着剤の微粒子がポリウレア−ポリウレタン樹脂によって凝集し、少なくとも部分的には被覆されて成るため、カチオン性ポリマーや多価金属塩類と反応して凝集が起こらない。このため、インク耐水性を発揮するカチオン性ポリマーや多価金属塩類を感圧接着剤層に配合することができる。
【００２９】
カチオン性ポリマーや多価金属塩類は、水溶性インクに含有される直接染料又は酸性染料等のアニオン性の染料と結合して強固に不動化（インク定着）するために添加される。このようなカチオン性ポリマーとしては、例えば、ポリアミン類、ポリアリルアミン類、ジシアンジアミド系縮合物、ポリジメチルジアリルアンモニウム、ポリエチレンイミン類、エピクロルヒドリン誘導体などを用いることができる。また、多価金属塩類としては、例えば、カルシウム及びマグネシウムの塩酸塩、硝酸塩、硫酸塩、乳酸塩などを用いることができる。本発明では、アニオン性の染料と結合して強固に不動化（インク定着）し、インクジェット記録画像の耐水化が特に良好であるため、カチオン性ポリマーが好ましい。
【００３０】
本発明において、シリカとしては、合成非晶質シリカを使用することが好ましい。また、合成非晶質シリカとしてはゲル法シリカが望ましい。「ゲル法シリカ」とは、ケイ酸ナトリウムと鉱酸（通常は硫酸）の中和反応を酸性のｐＨ２〜６領域で進行させることにより、一次粒子の成長を抑えた状態で凝集させて得られる湿式法合成非晶質シリカ微粒子を言う。ゲル法シリカは沈降法シリカ（ケイ酸ナトリウムと鉱酸の中和反応をアルカリ性のｐＨ領域で進行させて製造）に比較して、凝集後の反応時間が長く、一次粒子間結合が強く、また、細孔容積が大きくなる傾向にある。このためインク吸収性・耐擦過性能に優れる。
合成非晶質シリカの粒径は、目標とする接着強度を得るために、体積５０％平均粒径（Ｄ５０）が６μｍ以上であることが好ましい。合成非晶質シリカのＤ５０が６μｍ未満の場合には接着強度が低下することがある。上述の合成非晶質シリカのＤ５０は、レーザー回折法を使用したＭＡＬＶＥＲＮ社製 ＭＡＳＴＥＲ ＳＩＺＥＲ Ｓにて測定することができる。
【００３１】
合成非晶質シリカの吸油量については特に制限を設けないが、２００ｍｌ／１００ｇ以上５００ｍｌ／１００ｇ以下であることが好ましく、２５０ｍｌ／１００ｇ以上４００ｍｌ／１００ｇ以下であることがより好ましい。吸油量が２００ｍｌ／１００ｇ未満であると、インク受容層のインクを保持する能力が十分でなく、印字部の耐擦過性やインク吸収性が劣る場合がある。吸油量が５００ｍｌ／１００ｇを超えると、顔料を分散する際、塗料粘度が増大して塗料の分散性が悪化する場合がある。なお、吸油量の測定はＪＩＳ−Ｋ５１０１に定められた方法で行うことができる。
【００３２】
感圧接着剤層は、さらにバインダー、補助接着剤、被接着物に接着可能な状態にする以外の加圧（不用意な加圧）による複合微粒子の破壊を防ぐためのスチルト剤などを含んでもよい。特に、感圧接着剤層がバインダーを含有することが好ましい。
感圧接着剤層における上記各成分の割合は、感圧接着性複合微粒子の構成等により適宜選択されるものであり特に制限されないが、感圧接着性複合微粒子１００質量部（固形分）に対し、カチオン性ポリマー又は多価金属塩類３０〜１５０質量部、シリカ５０〜２００質量部である。
感圧接着剤層がさらにバインダーを含有する場合は、感圧接着性複合微粒子１００質量部（固形分）に対し、バインダー１０〜５０質量部である。なお、必要に応じて、感圧接着性複合微粒子１００質量部（固形分）に対して、補助接着剤１０〜５０質量部、スチルト剤０〜５０質量部、その他添加剤０〜５０質量部を含有させてもよい。
【００３３】
本発明において、バインダーとしては、一般的に使用されている水溶性高分子又は疎水性高分子のエマルジョン等が適宜使用可能である。バインダーの具体例としては、ポリビニルアルコール、ポリビニルアセタール、ヒドロキシエチルセルロース、メチルセルロース、カルボキシメチルセルロース、等のセルロース誘導体、デンプンとその誘導体、ポリアクリル酸ソーダ、ポリビニルピロリドン、アクリル酸アミド／アクリル酸エステル共重合体、アクリル酸アミド／アクリル酸エステル／メタクリル酸共重合体、スチレン／無水マレイン酸共重合体アルカリ塩、イソブチレン／無水マレイン酸共重合体アルカリ塩、ポリアクリルアミド、アルギン酸ソーダ、ゼラチン、カゼイン等の水溶性高分子、ポリ酢酸ビニル、ポリウレタン、スチレン／ブタジエン共重合体、ポリアクリル酸、ポリアクリル酸エステル、塩化ビニル／酢酸ビニル共重合体、ポリブチルメタクリレート、エチレン／酢酸ビニル共重合体、スチレン／ブタジエン／アクリル系共重合体等の疎水性高分子のエマルジョンを用いることができる。
【００３４】
感圧接着剤層中に補助接着剤を配合すると、接着強度が向上する。補助接着剤としては、熱及び酸化による劣化に対する耐性が高く、接着強度が強く、ブロッキングを起こし難い、アクリル酸エステル及びアクリロニトリルをモノマー成分として含む水系アクリル樹脂系エマルジョンを使用することが有効である。
【００３５】
本発明において、被接着物に接着可能な状態にする場合を除き、加圧による複合微粒子の破壊を防ぐためにスチルト剤を感圧接着剤層に含有させることが好ましい。スチルト剤としては、パルプ粉末、生でんぷん粉末、プラスチックピグメント等を用いることができる。これらのスチルト剤は適度なクッション性を有するので、接着させるための加圧時の接着力を制御することができると共に、疑似接着剤層を有さないシート面と接着させて長時間が経過した場合に、該疑似接着剤層を有さないシート面を破壊することなく剥離することに寄与する。
【００３６】
感圧接着剤層には、その他必要に応じて、顔料分散剤、増粘剤、保水剤、滑剤、消泡剤、抑泡剤、離型剤、防腐剤、耐水化剤、界面活性剤、ｐＨ調整剤等の助剤を適宜添加することができる。
【００３７】
感圧接着剤層を形成する方法としては、感圧接着剤層用塗料をバーブレードコーター、ベントブレードコーター、カーテンコーター及びエアナイフコーター等の通常の塗工方法により、基材シートに塗工すればよい。感圧接着剤層用塗料は、上記接着性複合微粒子のスラリーに対し、必要に応じて上記各成分を添加して調製することができる。
感圧接着剤層の乾燥後の塗工量は、所望の接着力や製品の形態に応じて適宜設定すればよく、制限されるものではないが、例えば３〜２０ｇ／ｍ２、より好ましくは５〜１５ｇ／ｍ２程度である。塗工後、紙面温度４０℃〜１２０℃程度の条件で乾燥してもよい。
【００３８】
＜インクジェット用圧着紙＞
本発明のインクジェット用圧着紙は、上記感圧接着性複合微粒子を含有する感圧接着剤層を基材シートの少なくとも片面に設けてなる。
基材シートは、上質紙、塗工紙、再生紙、合成紙など、シート状のものであれば特に制限されない。
基材シートを紙とする場合、紙の主成分はパルプと内添填料である。パルプとしては通常公知のパルプであればいずれのものを使用することができる。例えば、化学パルプとして広葉樹晒クラフトパルプ、広葉樹未晒クラフトパルプ、針葉樹晒クラフトパルプ、針葉樹未晒クラフトパルプ、広葉樹晒亜硫酸パルプ、広葉樹未晒亜硫酸パルプ、針葉樹晒亜硫酸パルプ、針葉樹未晒亜硫酸パルプ、木材、綿、麻、じん皮等の繊維原料を化学的に処理して作製されたパルプなどを使用できる。また、木材やチップを機械的にパルプ化したグランドウッドパルプ、木材やチップに薬液を染み込ませた後に機械的にパルプ化したケミメカニカルパルプ、及び、チップをやや軟らかくなるまで蒸解した後にリファイナーでパルプ化したサーモメカニカルパルプ等も使用できる。本発明のインクジェット用圧着紙には、高白色度で地合に優れる広葉樹晒クラフトパルプを使用することが好ましい。
【００３９】
また、古紙を原料とするパルプ、すなわち、製本、印刷工場、断裁所等において発生する裁落、損紙、幅落しした上白、特白、中白、白損等の未印刷古紙；印刷やコピーが施された上質紙、上質コート紙等の上質印刷古紙；水性インク、油性インク、鉛筆などで筆記された古紙；印刷された上質紙、上質コート紙、中質紙、中質コート紙等のチラシを含む新聞古紙；中質紙、中質コート紙、更紙等の古紙等を離解して得られるパルプを使用することもできる。
【００４０】
感圧接着剤層となる塗料を基材シートに塗工して乾燥させた際、塗料乾燥後の感圧接着剤層と基材シートとの間の接着は強固となる。一方、塗料乾燥後の感圧接着剤層の表面は、感圧接着剤層の表面同士を重ねて加圧して疑似接着することが可能である。そして、本発明の感圧接着剤層を用いることにより、この疑似接着力が経時で上昇して必要時の剥離が困難となることがなく、亢進性の問題が発生せず、疑似接着力が長期にわたって安定する。このため、本発明のインクジェット用圧着紙は、親展はがきや配送伝票用等に好適に使用することができる。また、このインクジェット用圧着紙を用いて製造した親展はがきは、感圧接着剤層の代わりに高価な樹脂フィルムをラミネートして疑似接着した親展はがきに比べ安価である。
【実施例】
【００４１】
以下、本発明を実施例によって詳しく説明するが本発明はこれによって限定されるものではない。なお、実施例中の「部」及び「％」は、特に明示しない限り、それぞれ「質量部」及び「質量％」を表す。
【００４２】
［実施例１］
感圧接着性複合微粒子を製造するため、エマルジョン型接着剤（アクリル・酢酸ビニル共重合体水性エマルジョン、商品名：ＡＴ−３９、固形分６０％、サイデン化学社製）１００部（固形分）に水を加え希釈した後、攪拌しながら２５℃に保持した。これに水分散性イソシアネート化合物（商品名：ＷＤ−７２５、固形分１００％、ＮＣＯ％＝１５．８％、三井化学社製）２．５部を加えて分散液とし、攪拌しながら２５℃に３０分間保持した。この分散液を５５℃まで昇温し、蒸発分の水を適宜添加しながら３時間保持し、さらに８０℃まで昇温して蒸発分の水を適宜添加しながら１時間保持し、エマルジョン型接着剤と水分散性イソシアネート化合物とをポリウレア−ポリウレタン樹脂化した。
この樹脂化は、反応液の体積５０％平均粒径（Ｄ５０）をレーザー回折粒度分布計（ＭＡＬＶＥＲＮ社製、ＭＡＳＴＥＲ ＳＩＺＥＲ Ｓ）により測定し、Ｄ５０が増大することにより、反応が進んだことを確認した。樹脂化の終了後に反応液を冷却し、感圧接着性複合微粒子のスラリー（固形分３０％）を得た。この感圧接着性複合微粒子のＤ５０は２０μｍであった。一方、樹脂化前のエマルジョン型接着剤（アクリル・酢酸ビニル共重合体水性エマルジョン）のＤ５０は０．６μｍであり、上記のように得られたスラリーは、エマルジョン型接着剤の微粒子がポリウレア−ポリウレタン樹脂によって凝集したことを裏付けた（なお、感圧接着性複合微粒子同士が緩やかに二次凝集したと推測されるものもあった）。
【００４３】
次に、得られた感圧接着性複合微粒子スラリーを用いて下記組成の感圧接着剤層用塗料を調製した。坪量１１０ｇ／ｍ２の上質紙の片面に、乾燥後の塗工量が１０ｇ／ｍ２となるように上記塗料をバーブレードコーターで塗工後乾燥し、インクジェット用圧着紙を作製した。
＜感圧接着剤層用塗料＞
接着性複合微粒子スラリー（固形分３０％）：              １００．０部
カチオン性ポリマー（商品名：ＤＫ６８７２、固形分５０％、
星光ＰＭＣ社製）                                      ：５０．０部
合成非晶質シリカ（商品名：ＡＹ−６０１、体積５０％平均粒径（Ｄ５０）
＝９．７μｍ、東ソーシリカ社製）：                    １００．０部
バインダー（ポリビニルアルコール、商品名：ＰＶＡ−１１７、
固形分１０％水溶液、クラレ社製）：                      ２０．０部
補助接着剤（アクリル酸エステル及びアクリロニトリルをモノマーとして
含むアクリル樹脂系エマルジョン、商品名：Ｎｉｐｏｌ  ＬＸ８７４Ｂ、
固形分５０％、日本ゼオン社製）：                        ２０．０部
スチルト剤（澱粉粒子、商品名：アクチサイズ、ロケット社製）：
２０．０部
離型剤（商品名：ＬＳ１０６、花王社製）：                  １０．０部
【００４４】
［実施例２］
感圧接着性複合微粒子を製造する際、水分散性イソシアネート化合物として上記ＷＤ−７２５の代わりにＷＤ−７３０（固形分１００％、ＮＣＯ％＝１８．２％、三井化学社製）を用いたこと以外は、実施例１と同様にしてインクジェット用圧着紙を作製した。この感圧接着性複合微粒子のＤ５０は１８μｍであった。
［実施例３］
感圧接着剤層用塗料を調製する際、シリカの配合量を１８０部に変更したこと以外は、実施例１と同様にしてインクジェット用圧着紙を作製した。
［実施例４］
補助接着剤（ＬＸ８７４Ｂ）の配合量を２５部に変更したこと以外は、実施例１と同様にしてインクジェット用圧着紙を作製した。
【００４５】
［実施例５］
感圧接着剤層用塗料を調製する際、バインダーを配合しなかったこと以外は、実施例１と同様にしてインクジェット用圧着紙を作製した。
［実施例６］
感圧接着剤層用塗料を調製する際、カチオン性ポリマーの代わりに多価金属塩類（硫酸マグネシウム）を５０部配合したこと以外は、実施例１と同様にしてインクジェット用圧着紙を作製した。
［実施例７］
感圧接着性複合微粒子を製造する際、水分散性イソシアネート化合物（ＷＤ−７２５）の配合量を１．５部に変更したこと以外は、実施例１と同様にしてインクジェット用圧着紙を作製した。この感圧接着性複合微粒子のＤ５０は１５μｍであった。
［実施例８］
感圧接着性複合微粒子を製造する際、水分散性イソシアネート化合物（ＷＤ−７２５）の配合量を０．５部に変更したこと以外は、実施例１と同様にしてインクジェット用圧着紙を作製した。この感圧接着性複合微粒子のＤ５０は１μｍであった。
［実施例９］
感圧接着性複合微粒子を製造する際、水分散性イソシアネート化合物（ＷＤ−７２５）の配合量を４．５部に変更したこと以外は、実施例１と同様にしてインクジェット用圧着紙を作製した。この感圧接着性複合微粒子のＤ５０は２５μｍであった。
【００４６】
［実施例１０］
感圧接着性複合微粒子を製造する際、水分散性イソシアネート化合物（ＷＤ−７２５）の配合量を１０．０部に変更したこと以外は、実施例１と同様にしてインクジェット用圧着紙を作製した。この感圧接着性複合微粒子のＤ５０は３１μｍであった。
［実施例１１］
感圧接着性複合微粒子を製造する際、水分散性イソシアネート化合物（ＷＤ−７２５）の配合量を１５．５部に変更したこと以外は、実施例１と同様にしてインクジェット用圧着紙を作製した。この感圧接着性複合微粒子のＤ５０は３６μｍであった。
［実施例１２］
感圧接着性複合微粒子を製造する際、水分散性イソシアネート化合物（ＷＤ−７２５）の配合量を２０．０部に変更したこと以外は、実施例１と同様にしてインクジェット用圧着紙を作製した。この感圧接着性複合微粒子のＤ５０は４０μｍであった。
［実施例１３］
感圧接着性複合微粒子を製造する際、エマルジョン型接着剤として上記ＡＴ−３９の代わりにエマルジョン型接着剤（アクリル系共重合体水性エマルジョン、商品名：ＡＴ−８５、固形分６０％、サイデン化学社製）を用いたこと以外は、実施例１と同様にしてインクジェット用圧着紙を作製した。この感圧接着性複合微粒子のＤ５０は２０μｍであった。
【００４７】
［比較例１］
感圧接着剤層用塗料を調製する際、上記接着性複合微粒子スラリーの代わりに、エマルジョン型接着剤（アクリル・酢酸ビニル共重合体水性エマルジョン、商品名：ＡＴ−３９、固形分６０％、サイデン化学製）１００部（固形分）をそのまま使用したこと以外は、実施例１と同様にしてインクジェット用圧着紙を作製した。
［比較例２］
感圧接着剤層用塗料を調製する際、上記接着性複合微粒子スラリーの代わりに、変性天然ゴム系エマルジョン型接着剤（商品名：ＧＳ５−５０、固形分６０％、クォーユー化成製）を使用したこと以外は、実施例１と同様にしてインクジェット用圧着紙を作製した。なお、比較例２においては、上記水分散性イソシアネート化合物（商品名：ＷＤ−７２５）を各実施例と同様に変性天然ゴム系エマルジョン型接着剤に混合した。この感圧接着性複合微粒子のＤ５０は２０μｍであった。
【００４８】
上記実施例及び比較例で得られたインクジェット用圧着紙について、以下の方法で評価を行い、評価結果を表１、表２に示した。
【００４９】
＜塗料安定性＞
感圧接着剤層用塗料を調製した際、凝集物の発生状況を目視で確認した。
○：凝集物が発生しない。
△：凝集物が若干発生する。
×：凝集物が発生する。
＜接着強度＞
得られたインクジェット用圧着紙を、２３℃、５０％ＲＨの環境下に２４時間以上放置した後、ローラータイプのプレス機（デュプロ社製、メールシーラーＭＳ６１００、ギャップ設定２３、ローラー間隔１８０μｍ（推定値））を用いて、２枚のインクジェット用圧着紙の感圧接着剤層の面同士を加圧接着させた。なお、上記プレス機にて、ギャップ設定目盛をそれぞれ２０、２５に設定すると、メーカー公証値としてローラー間隔がそれぞれ１５０μｍ、２００μｍとなる。これより、上記ギャップ設定２３におけるローラー間隔を１８０μｍと推定した。
加圧接着直後と、加圧接着後に２３℃、５０％ＲＨの環境下に７日間放置したインクジェット用圧着紙のそれぞれについて、試料幅２５ｍｍ、引張り速度３００ｍｍ／分の条件でＴ型剥離試験を行った。
加圧接着直後と、加圧接着後２３℃、５０％ＲＨの環境下に７日間放置した後の接着強度がいずれも０．２〜１．０Ｎ／２５ｍｍであれば、剥離時に紙表面の破壊が発生せず、疑似接着状態が得られる。特に、上記接着強度０．３〜０．８Ｎ／２５ｍｍであると、剥離性が良好であり好ましい。
【００５０】
＜セットオフ＞
得られたインクジェット用圧着紙を、２３℃、５０％ＲＨの環境下に２４時間以上放置した後、市販の染料インクジェットプリンター（ブラザー社製ＤＣＰ−３３０Ｃ、ブラックインク）にて感圧接着剤層に印字を行った。その後、ローラータイプのプレス機（デュプロ社製、メールシーラーＭＳ６１００、ギャップ設定２３、ローラー間隔１８０μｍ（上記推定値））を用いて、印字を行ったインクジェット用圧着紙と未印字のインクジェット用圧着紙とで感圧接着剤層の面同士を加圧接着させた。剥離した際のセットオフ（未印字の感圧接着剤層側へのインク転移）の発生状況を目視で確認した。
○：セットオフが発生しない。
△：セットオフが若干発生する。
×：セットオフが顕著である。
＜耐水性＞
得られたインクジェット用圧着紙を、２３℃、５０％ＲＨの環境下に２４時間以上放置した後、市販の染料インクジェットプリンター（ブラザー社製ＤＣＰ−３３０Ｃ、ブラックインク）にてバーコードパターン印字を行った。その後、印字部に水を滴下した際の滲み状況を目視で確認した。
○：滲みが発生しない。
△：滲みが若干発生する。
×：滲みが著しい。
【００５１】
【表１】
0005796900.tif 000005
【００５２】
【表２】
0005796900.tif 000006
【００５３】
表１、表２から、各実施例の場合、感圧接着剤層用塗料を安定して調製することができると共に、感圧接着剤層が十分な接着強度を有し、疑似接着が可能となった。さらに、接着強度が経時で上昇して剥離が困難となる亢進性が発生せず、セットオフ、耐水性などのインクジェット適性にも優れたものとなった。
【００５４】
感圧接着剤層に上記接着性複合微粒子を含有せず、エマルジョン型接着剤（アクリル・酢酸ビニル共重合体水性エマルジョン）を用いた比較例１の場合、カチオン性ポリマーがアクリル・酢酸ビニル共重合体水性エマルジョンと凝集し、感圧接着剤層用塗料を安定して調製することができなかった。そのため、感圧接着剤層の接着強度が０．２Ｎ／２５ｍｍ未満となり、疑似接着ができないレベルとなった。
【００５５】
感圧接着剤層に上記接着性複合微粒子の代わりに、天然ゴム系エマルジョン型接着剤を用いて感圧接着性複合微粒子を調製した比較例２の場合、加圧接着直後は疑似接着状態が得られたが、７日間放置後の接着強度が１．０Ｎ／２５ｍｍを超えて上昇し、剥離が困難となる亢進性が発生し、実用が困難なレベルとなった。
【符号の説明】
【００５６】
２              基材シート
４              感圧接着剤層
１０            インクジェット用圧着紙
【図１】
0005796900.tif 000007